(57)【特許請求の範囲】
【請求項１】
液晶ディスプレイのための液晶セルであって、前記液晶セルは、
（ａ）  複数個の層表面によって規定される液晶層を含み、
（１）  前記液晶層は（Ａ）負の誘電体異方性と、（Ｂ）約１．５未満のＫ33／Ｋ11弾性定数比と、（Ｃ）約３００ナノメータから約５００ナノメータの間の相遅延とを有し、
（２）  前記液晶層は複数個の液晶分子を含み、前記層表面に隣接する前記液晶分子は垂直に配向され、
（３）  前記液晶層はほぼ０．２からほぼ０．３５の間のセルギャップ対ピッチ比を達成するのに十分な濃度のキラルドーパントをさらに含み、
（４）  前記液晶分子は複数個のチルトドメインにおいて組織化され、前記液晶セルはさらに、
（ｂ）  液晶層の第１の主表面に近い第１の電極と、
（ｃ）  液晶層の前記第１の主表面と反対側の主表面である第２の主表面に近い第２の電極とを含み、第１および第２の電極は、電極が電位のソースに接続されるときに液晶層にかけて電界を適用するようにされ、
（ｄ）  前記第１の電極および前記第２の電極のいずれかまたは両方が前記電界に１つ以上の横成分を生じる複数個の隔たりを含み、前記１つ以上の横成分の各々が前記チルトドメインの少なくとも１つに対してアジマス方向を規定する、液晶セル。
【請求項２】
液晶ディスプレイのための液晶セルであって、前記液晶セルは、
（ａ）  複数個の層表面によって規定される液晶層を含み、
（１）  前記液晶層は、（Ａ）負の誘電体異方性と、（Ｂ）約１．５未満のＫ33／Ｋ11弾性定数比と、（Ｃ）約３００ナノメータから約５００ナノメータの間の相遅延とを有し、
（２）  前記液晶層は、複数個のチルトドメインにおいて組織化された複数個の液晶分子を含み、前記層表面に隣接する前記液晶分子は実質的に垂直に配向され、さらに、
（３）  前記液晶層は、ほぼ０．２からほぼ０．３５の間のセルギャップ対ピッチ比を達成するのに十分な濃度のキラルドーパントを含み、前記液晶セルはさらに、
（ｂ）  液晶層の第１の主表面に近い第１の電極と、
（ｃ）  液晶層の前記第１の主表面と反対側の主表面である第２の主表面に近い第２の電極とを含み、第１および第２の電極は、電極が電位のソースに接続されるときに液晶層にかけて電圧を適用するようにされる、液晶セル。
【請求項３】
前記第１の電極および前記第２の電極のいずれかまたは両方が、前記電界に１つ以上の横成分を生じる１つ以上の隔たりを含む、請求項２に記載の液晶セル。
【請求項４】
前記チルトドメインのアジマス方向は前記電界への前記横成分によって規定される、請求項３に記載の液晶セル。
【請求項５】
前記層表面に隣接する前記液晶分子は垂直に配向される、請求項３または４のいずれかに記載の液晶セル。
【請求項６】
前記液晶ディスプレイは通常黒色のディスプレイである、請求項２に記載の液晶セル。
【請求項７】
液晶ディスプレイであって、
（ａ）  偏光子層と、
（ｂ）  検光子層と、
（ｃ）  請求項１、２、３、４、５または６の特定される１つに従った液晶セルと、
（ｄ）  前記偏光子と前記検光子との間に配置され、少なくとも１つの負の複屈折Ｃプレート層を含む少なくとも１つの補償器層とを含む、液晶ディスプレイ。
【請求項８】
前記補償器層は少なくとも１つの正の複屈折Ａプレート層をさらに含む、請求項７に記載のディスプレイ。
【発明の詳細な説明】
発明の背景
この発明は一般に大量情報内容液晶ディスプレイ（ＬＣＤ）に関し、特に垂直に配向されたコレステリック（ＶＡＣ）液晶ディスプレイに関する。この発明はＶＡＣ  ＬＣＤのために新規な補償および電極設計を用いる。
ねじれネマチック液晶ディスプレイ
現行の活性マトリックス液晶ディスプレイ（ＡＭＬＣＤ）技術はほとんど例外なく９０°ねじれネマチック（ＴＮ）ディスプレイモードに基づく。「液晶応用および用途（Liquid Crystals Applications and Uses）」（第１巻、ビィ・バードゥア（B. Bahadur）編、ワールド・サイエンティフィック（World Scientific）、ｐｐ．２３１−２７４、１９９０）においてシェファー（Scheffer）およびネーリング（Nehring）を参照されたい。この型のディスプレイは正の誘電体異方性（適用された電界に対して平行な長軸で分子が配向するΔε＝ε‖−ε⊥＞０  液晶混合物）を用いる。用語e‖およびe∧は、液晶分子の長軸にそれぞれ平行および垂直な低周波（＜１０ｋＨｚ）誘電体係数を指す。
図１Ａおよび図１Ｂに示されるように、セルの内部表面はラビング方向に沿う表面に対して平行な液晶分子１２０の（表面１１０および１３０での）配向を生じるようにラビングされる。２つの対向する表面１１０および１３０のラビング方向は互いに直角である。駆動されていないかまたはフィールドオフの状態１００では、（表面ラビングによって実現される）表面束縛条件が液晶分子１２０を一方の表面から他方の表面へと９０°ねじれさせる。このために、セルの一方の側から他方の側へと、すなわち観察者１４０の方へと伝搬する直線偏光された光が、断熱フォロウイングまたは「導波」と呼ばれる機構によって波長にはほとんど依存せずに９０°回転させられる。通常白色（ＮＷ）の構成では、検光子１０５および偏光子１３５は互いに直角をなし、ＮＷ−ＴＮディスプレイの駆動されていない状態を白色にさせる。非駆動状態の光透過特性は主として液晶セルの相厚さＤｎｄによって決定され、ここでＤｎは液晶材料１１５の複屈折であり、ｄはセルギャップ１２５である。ある実施例では、適切な透過および色度が３８０ｎｍ＜Ｄｎｄ＜５００ｎｍの範囲で達成される。
（フレデリクスしきい値として知られる）或るしきい値より上の横電界を適用すると、液晶分子１２０が直角の配向の方へ傾き、それによって導波効果を阻止し、楕円偏光状態を生じる（図１Ｂのディスプレイ１４５を参照）。表面１１０および１３０での上述の束縛条件は一方の表面から他方へと液晶分子１２０の非均一的な変形を引き起こす。ＮＷ−ＴＮ１４５構成は、適用された電圧がフレデリクスしきい値電圧よりも上に上がるにつれて透過を単調に低下させる。
十分に高い適用電圧では、セル１４５内の３つの異なった領域が識別できる。セルのほぼ中央の半分における液晶分子１２０がほとんど垂直配向（〜８０°）で傾けられ、ねじれのほぼすべてを経験する。この領域では入力光偏光の回転がほとんどないか全くない。各表面１１０および１３０に隣接する、残りのほぼ４分の１のセルにおける液晶分子１２０はラビング方向に沿って配向される。これらの領域の分子は適度な量のチルトを経験するがほとんどねじれない。２つの表面領域が互いに対して直角にラビングされるので、それらの組合わされた遅延は相殺する。法線入射では、光の偏光状態がほぼほとんど変化せずにセルを通って伝搬し、偏光子１０５および１３５の駆動電圧および消光比に依存して少なくとも７０：１のコントラスト比を生じる。
通常白色の構成では、ＮＷ−ＴＮディスプレイの十分に駆動された状態が法線入射で黒色である。ほとんど垂直配向の中央領域の複屈折が駆動状態の透過をオフノーマル観察角で高める。視野は、セルの中央領域における残余の黒色状態複屈折を効果的に相殺する負の複屈折Ｃプレート光補償器を用いることによって幾分増加され得る。オン（Ong）による「最大の観察角性能を有する新しい通常白色の負の複屈折フィルム補償されたねじれネマチックＬＣＤ（New Normally White Negative Birefringence Film Compensated Twisted Nematic LCDs with Largest Viewing Angle Performance）」（第１２回国際ディスプレイ研究会議会報−日本ディスプレイ９２（Proceedings 12th International Display Research Conference-Japan Display 92）、ｐｐ．２４７−２５０、１９９２）を参照されたい。
検光子軸および偏光子軸が互いに平行である通常黒色の構成も少しばかり用いられている。しかしながら、この構成での大きな欠点は、ピークコントラストがそれほど高くはなく、黒色状態の色度が中性ではなく、セルギャップ許容度が図１のＮＷ構成におけるよりもさらに厳しいことである。
ＮＷ−ＴＮ構成の利点は、無色動作と、ビデオ応用に対して十分に速いオン−オフ応答時間と、法線入射での高いコントラスト比と、緩和された製造許容度とを含む。主な欠点には、観察角に依存するグレーレベル透過と、相対的に遅いグレーレベル応答時間と、限られた観察角と、機械的なラビング表面処理の必要性とが含まれる。
垂直に配向されたねじれネマチック液晶ディスプレイ
電気的に制御される複屈折効果によって動作する液晶ディスプレイも示されている。特に、図２Ａおよび図２Ｂに示される垂直に配向されたネマチック（ＶＡＮ）ディスプレイは、液晶分子２１５が電界に対して直角に配向する負の誘電（Ｄｅ＜０）液晶材料２１０を利用する。ヤマウチらによる（「垂直配向フルカラーＬＣＤ（Homeotropic-Alignment Full-Color LCD）」ＳＩＤ８９ダイジェスト、ｐｐ．３７８−３８１、１９８９）と、ヒライらによる（「カラービデオディスプレイのためのＶＡＮ  ＬＣＤにおけるセル条件および駆動方法の最適化（Optimization of Cell Condition and Driving Method in a VAN LCD for Color video Display）」、第９回国際ディスプレイ研究会議会報−日本ディスプレイ’８９（Proceedings 9th International Display Research Conference-Japan Display '89）、ｐｐ．１８４−１８７、１９８９）とを参照されたい。ＶＡＮ型のディスプレイはカラースーパー垂直配向ディスプレイとしても知られることが注目される。
ＶＡＮ型のディスプレイでは、非駆動状態２００における液晶分子２１５は表面結合材の簡単な応用を用いて垂直配向的に配向され、ラビングは必要とされない。法線入射では、直線偏光される光が液晶材料２１０を通過するときに主として影響を受けない。偏光子１０５および検光子１３５が互いに直角であるとき、セルを横断する直線偏光された光は検光子によって吸収され、通常黒色のディスプレイモードが得られる。法線入射での黒色状態のコントラスト比は典型的に１００：１よりも大きく、偏光子の消光比とセル欠陥とによってのみ制限される。配向層２０５および２２０が機械的なラビング動作を受けないことに注目されたい。
駆動電圧（フレデリクスしきい値よりも上、素子２２５を参照）液晶セルにかけて適用すると、液晶分子２１５が平行な配向の方へ傾く。これは、ディスプレイに光を透過させる、液晶材料２１０における電圧依存複屈折を生じる。しかしながら、ＮＷ−ＴＮディスプレイとは対照的に、最大の透過に達するのに必要な電圧の光の赤、緑、および青の波長に対して変化する。通常、液晶分子２１５は多くのアジマス方向に傾く傾向を有し、回位によって分離される多数のチルトドメインを生じる。結果として生じる、単一のチルトドメインに対するグレーレベル透過の観察角依存は容認不可能に高い。各ピクセル内での多数のチルトドメインの形成は広い観察角でグレースケールの安定性を高めることが示されている。しかしながら、ＶＡＮディスプレイの白色状態透過は偏光子透過軸に対するチルトのアジマス方向に依存する。チルトドメインが偏光子軸に対してほとんど４５°で配向される場合にのみ透過が最適である。任意に配向されたチルトドメインとそれらの間の関連の回位とがＶＡＮの白色状態透過を劣化させる傾向を有する。
各ピクセル内で特定のアジマス方向に沿う多数のチルトドメインを安定化させることによって観察角依存を最小にし、かつ白色状態透過を最大にするパターニングされた電極設計が示されている。ヤマウチらおよびヤマモトらによる（「フルコーン広観察角マルチカラーＣＳＨ−ＬＣＤ（Full-Cone Wide-Viewing-Angle Multicolor CSH-LCD）」、ＳＩＤ９１ダイジェスト、ｐｐ．７６２−７６５、１９９１）と、リェン（Lien）による（「マルチドメイン垂直配向ＬＣＤにおける３次元ディレクタ構造のシミュレーション（Simulation of Three-Dimensional Director Structures in Multi-Domain Homeotropic LCDs)」、ＳＩＤ’９２ダイジェスト、ｐｐ．３３−３５、１９９２）とを参照されたい。それにもかかわらず、結果として生じる白色状態透過は９０°ＴＮディスプレイによって典型的に達成されるよりもまだかなり低い。
ＮＷ−ＴＮディスプレイとは対照的に、液晶分子２１５の複屈折のために生じる、垂直配向的に配向された非駆動（黒色）状態でのオフ軸透過は負の複屈折Ｃプレート補償器を用いることによってほぼ完全に除去できる。ヤマウチらを参照されたい。その結果は、交差した偏光子だけの（すなわち、液晶層なしの）ものと類似した黒色状態の視野を備えたディスプレイである。
ＶＡＮディスプレイはＮＷ−ＴＮディスプレイと比較して利点および不利点の両方を有する。利点には機械的ラビング表面処理の回避と、黒色状態視野が極めて大きいことが含まれる。ＶＡＮディスプレイの主な欠点は、低い白色状態透過レベルと白色状態透過レベルの波長依存とを含む。カラーディスプレイでは、この後者の効果が、異なった組の駆動電圧が３色のサブピクセルの各々に適用されることを必要とする。この要件は駆動回路のコストを嵩ませる。
垂直に配向されたコレステリック液晶ディスプレイ
最近、垂直に配向されたコレステリック（ＶＡＣ）ディスプレイが９０°ＴＮディスプレイおよびＶＡＮディスプレイの欠点の多くを克服するために開発された。クランドール（Crandall）らによるＡｐｐｌ．Ｐｈｙｓ．Ｌｅｔｔ．、Ｖｏｌ．６５、ＮＯ．１、ｐｐ．１１８−１２０、１９９４を参照されたい。ＶＡＮディスプレイにおけるように、ＶＡＣディスプレイにおける液晶分子３１０は非駆動状態で垂直配向的に配向される。しかしながら、ＶＡＣでディスプレイでは、駆動状態、すなわち、分子がセル表面に対してほぼ平行に配向されるときにほぼ９０°だけ分子をねじれさせるのに十分な濃度のキラル材料で液晶材料がドープされる（ＶＡＣディスプレイは垂直配向、ラビングなし液晶光シャッタとしても知られる。）。
非駆動状態３００では、垂直配向的に配向された液晶分子３１０は弾性歪みを経験するが、表面２０５および２２０での表面束縛によってねじれを示さないようにさせられる。フレデリクスしきい値より上の電圧がセルにかけて適用されるとき（図３Ｂ、素子３１５を参照）、液晶分子３１０は平行な配向の方へ傾き始める。分子が垂直な表面から離れて傾き始めるにつれて、それらはねじれ始め、それによって弾性歪みを緩和する。駆動状態におけるねじれの結果として、直線偏光された光が導波効果によって９０°回転させられる。この点で、ＶＡＣディスプレイの駆動状態が、表面束縛条件が２つのディスプレイにおいて異なっていても、９０°ＴＮディスプレイの非駆動状態と同様の態様で動作する。フレデリクスしきい値と十分に駆動された状態との間に、セルは、中間透過レベルを生じる楕円偏光状態を生じる。
ＶＡＣの駆動状態の光透過特性は主にその相厚さＤｎｄと液晶セルのセルギャップ対液晶ピッチ比ｄ／Ｐ0とによって決定される。ここで、Ｄｎは液晶の複屈折であり、Ｐ0はコレステリックピッチであり、ｄはセルギャップである。Ｄｎｄおよびｄ／Ｐ0の所与の値に対して、白色状態電圧は透過が最大にされるように選択される。
垂直偏光的に配向されたＶＡＮディスプレイと同様、ＶＡＣディスプレイも異なったチルトドメイン間の回位を示す。チルトドメインの大きさがピクセルの寸法に対して小さい限り、観察角に対するグレースケールの僅かな依存がなお存在するが、グレースケール透過は９０°ＴＮディスプレイで達成されるよりも広い観察角にわたって安定している。しかしながら、ＶＡＣディスプレイでは、白色状態透過での多数のチルトドメインの影響がＶＡＮディスプレイにおけるよりもかなり異なっている。白色状態透過はＶＡＣのチルトドメインの配向に依存しない。これは、セル透過が回位自体によってのみ劣化され、これはチルトドメイン自体の大きさに対して一般に小さいことを意味する。回位が黒色状態では起こらないので、各ピクセルを囲む黒色マトリックスの幅は、回位による白色透過のいかなる損失をも補償するように減少させられ得る。
典型的なＶＡＣチルトドメインの大きさは２０−７０ｍｍのオーダである。これは十分に小さいので、いくつかのチルトドメインが大量情報内容ＬＣＤに典型的なほぼ１５０ｎｍ×１５０ｎｍのピクセルの大きさに存在することができる。それにもかかわらず、チルトドメインの数は一般的にグレースケール透過が対向する観察方向から対照的であることを保証するのに足るほど高くはない。さらに、チルト方向が一般にピクセルによっては再現可能ではなく、隣接するピクセル間のオフノーマル観察特性における僅かな差につながる。
ＶＡＣディスプレイは、９０°ＴＮディスプレイに優る同じ利点をＶＡＮディスプレイと共有し、すなわち、機械的ラビング表面処理が回避され、黒色視野が極めて大きい。これらの利点に加えて、ＶＡＣの白色状態透過はほとんど波長に依存しないようにでき、それによって異なったグレースケール電圧で各ピクセルの３つのカラーサブピクセルを駆動する必要性をなくす。別の利点は、マルチドメインＶＡＣピクセルにおける白色状態透過がＶＡＮディスプレイにおけるよりも高いことである。
ＶＡＣディスプレイと恐らくはＶＡＮディスプレイとの欠点は、フィールドがターンされた後に、ほぼ３０ミリ秒（ｍｓ）の遅延が液晶分子が傾き始める前に存在することである。このターンオン遅延はオフ状態をしきい値電圧のすぐ下にバイアスすることによってかなり低下できる。別の欠点は、グレースケール透過が垂直から約３０°よりも大きい観察角で非均一的になることである。さらに、大きな観察角でのグレースケール透過がピクセルによって幾分変化し得る（付録Ａを参照）。
液晶ディスプレイ技術における周知の重要な継続的問題は、広い視野にかけて高いコントラストおよびグレースケール均一性を達成し、同時に、動的に変化する情報のディスプレイのために速い応答時間を達成することである。この発明は垂直に配向されたコレステリックディスプレイアーキテクチャにおいてこれらの問題に取り組む。
発明の概要
この発明に従った垂直に配向されたコレステリック（ＶＡＣ）液晶ディスプレイ（ＬＣＤ）システムは、高いコントラスト比と、観察角に対して主として不変のグレースケール透過とをもたらす。具体的に、この発明のディスプレイは、コントラスト比を高めるための光補償器と、ディスプレイのグレースケール安定性を向上させる新規なセル設計とからなる。
この発明に従った簡単かつ効果的な液晶ディスプレイ補償器は負のＣプレートおよび正のＡプレートを含む。Ｃプレートは光入口偏光子と液晶セルとの間に配置され、Ａプレートは液晶セルと出口偏光子（検光子）との間に配置される。Ａプレートはその光学軸が検光子の透過軸に対してほぼ平行で配向される。この補償器を用いて、黒色状態透過が非常に近いままに留まる観察角の範囲が交差した偏光子だけを備えたものよりも遙かに大きい。代替的に、１つ以上の対の交差したＡプレートが単一のＡプレートの代わりに用いられてもよく、付加的な負の複屈折Ｃプレートが用いられてもよい。
ディスプレイのピクセル設計は、３００ないし４５０ナノメータ（ｎｍ）の相対的に小さい相厚さを有した２つまたは４つの液晶チルトドメインを組み入れる。液晶のキラルドーパント濃度は０．２から０．３２のセルギャップ対ピッチ比を与えるように調節される。ディスプレイの偏光子は４５°および１３５°で配向される。２チルトドメインピクセルを達成するために、各ピクセル電極は活性ピクセル領域内に駆動状態で横電界を生じる平行ストライプにパターニングされる。横電界は液晶分子を、実質的に反対方向、ほぼ９０°および２７０°に配向される２つのチルトドメインに分離させる。４チルトドメインピクセルを達成するために、各ピクセル電極は、活性ピクセル領域内に横電界を生じる長方形の孔を含む。横電界は液晶分子を４つのチルトドメインに分離させ、これはほぼ９０°だけ離された４つの方向、すなわちほぼ０°、９０°、１８０°および２７０°に配向される。
結果として生じるグレースケール応答は、ピクセルによって再現可能であり、異なったチルトドメインからの応答が全体のピクセルにわたって平均されるので観察角で相対的に均一である。横電界は電気光学曲線の傾斜を減少する。横電界はまた、電位が始めにセルにかけて適用されたときに存在する不安定性を除去し、それによって、ディスプレイのターンオン遅延時間を減少させる。
【図面の簡単な説明】
図１Ａおよび図１Ｂは、従来の通常白色の９０°ねじりネマチック液晶ディスプレイ（それぞれ非駆動状態および駆動状態）の断面図である。
図２Ａおよび図２Ｂは、従来の通常黒色の垂直に配向されたネマチック液晶ディスプレイ（それぞれ非駆動状態および駆動状態）の断面図である。
図３Ａおよび図３Ｂは、従来の通常黒色の垂直に配向されたコレステリック液晶ディスプレイ（それぞれ非駆動状態および駆動状態）の断面図である。
図４は、この発明内の成分配向を特定するために用いられる座標系を示す。
図５は、この発明に従った垂直に配向されたコレステリックディスプレイセルの断面図を示す。
図６は、図５の電極構造の拡大図を平面図において示す。
図７は、図５の液晶ディスプレイセルの拡大断面図を示す。
具体的な実施例の詳細な説明
この発明の例示的実施例が液晶ディスプレイ技術を用いて実現され得るように以下に示される。明確さのために、実際の実施例のすべての特徴がこの明細書に説明されるわけではない。もちろん、（何らかの開発プロジェクトにおけるような）何らかの実際の実施例の開発にあたって、１つの実施例から別の実施例で変化する、システムおよびビジネスに関連する制約に従うような開発者の具体的なゴールおよびサブゴールを達成するために実施例に特定的な多くの決定が行なわれなければならないことが認識される。さらに、このような開発の努力は複雑であり、時間がかかり得るが、それにもかかわらず、この開示の利益を得る当業者には装置工作の日常業務であることが認識される。
読者の便宜のため、この発明のディスプレイの１つの実施例に対する予備的な工学的分析に関連するさらなる詳細な技術情報が、「ＶＡＣ光学性能の予備的な評価（Preliminary Evaluation of VAC Optical Performance）」と題された付録Ａに見受けられる（付録Ａは発明者の一人によって提出された技術覚書のコピーであり、その元々の不随する図面なしで補助的な開示として含まれる）。
図４は、両方の液晶と複屈折補償器光学軸との配向を説明するためにここに用いられる座標系を示す。光は正のｚ方向で観察者４００の方に伝搬し、この正のｚ方向４０５はｘ軸４１０およびｙ軸４１５とともに右側の座標系を形成する。矢印４２０によって示されるようなバックライティングが負のｚ方向から与えられる。曲チルト角Θ４２５は、ｘ−ｙ面から推定される、分子の光学軸
0003675483.tif 000002
４３０とｘ−ｙ面との間の角として規定される。アジマスまたはねじれ角Φ４３５はｘ軸４１０からｘ−ｙ面への光学軸４３０の投影４４０まで測定される。
具体的な実施例の構造
図５は、偏光子５０５と、補償器層５１０と、その表面５２０上に第１のセグメント分けされた電極５２５を有する第１の基板５１５と、液晶層５３０と、基板５４５の表面５３５上の第２のセグメント分けされた電極５４０と、第２の補償器層５５０と、検光子５５５とを含む液晶ディスプレイ５００の単一のアドレス指定可能な画素内の領域を示す。基板５１５と５４５との間であり、かつそれらを含む区域が液晶セル５６０と称され、液晶層５３０の物理的な厚さが通常セルのセルギャップｄと称される。
液晶層５３０は負の誘電体異方性を有する液晶材料からなる。ＭｅｒｃｋＺＬＩ−２７８７の名称の下でメルク・カンパニー（Merck company）によって販売される液晶材料が予備テストにおいて満足のいくことがわかっている。上述のメルク液晶材料は−３．５の負の誘電体異方性（Δε）、１．２５の弾性定数比（Ｋ33÷Ｋ11）、０．０７４の複屈折を有し、−０．２２のセルギャップ対ピッチ比（左側のピッチ）を与えるのに十分な濃度のクラルドーパントを含む。
図６の平面図に示されるように、電極５２５および５４０は水平のインジウム−錫酸化物（ＩＴＯ）ストライプ６００のパターンから構成され得る。各ストライプはほぼ４３マイクロメータ（μｍ）の幅であり、２つの隣接するストライプがほぼ７μｍのギャップ５６５によって離される。ストライピングは各ピクセルの基板５１５および５４５の表面５２０および５３０にわたって本質的に連続して繰返される。
代替的に、異なったパターンがより大きな数の安定したチルトドメインを生じるために用いられてもよい。予備的モデリングでは、４つのチルトドメインが特に有益であることがわかっている。チルトドメインのアジマス方向はほぼ０°、９０°、１８０°および２７０°で配向され得る。各ドメインの相対面積は同じである必要はない。たとえば、９０°および２７０°に配向されたドメインの面積が０°および１８０°のドメインのもののほぼ２倍であってもよい。この配列は、各ピクセル内の４つの異なったドメインにわたる観察角応答の平均化のためにより対照的な観察角特性（たとえば、コントラストおよびグレースケールの安定性）を生じるように見える。
再び図５を参照すると、第１の電極５２５上のギャップ５６５が電極５４０のＩＴＯ領域５７０の下方で中心に置かれるように、第１の電極５２５が第２の電極５４０に対して配向される。基板５１５および５４５は、電極５２５および５４０を含む、基板の全表面をカバーする配向層５７５をさらに有する。配向層５７５は非駆動状態において液晶分子の垂直配向（垂直）配向を生じる。配向層はレシチン、長アルキル鎖シラン、長アルキル鎖カルボキシラートクロミウム錯体、ポリマー、または当業者には周知の他の材料から構成され得る。
液晶セルはほぼ５．０μｍの厚さを有し得、ほぼ３７０ｎｍの液晶セルに対する相遅延（Δｎｄ）を生じる。補償器層５１０はほぼ２９０ｎｍの相遅延を有する負のＣプレート層からなり得る。補償器層５５０はほぼ１３０ｎｍの相遅延を有する正のＡ層からなり得る。Ａプレート層のアジマス方向は、その光学軸が隣接する検光子層５５５の透過軸に対してほぼ平行であるようなものである。
代替的に、偏光子５０５と検光子５５５との間の都合のよい場所に配置される１つ以上の対の交差したＡプレートが補償器層５５０の代わりに用いられてもよい。付加的な負の複屈折Ｃプレートも図５の実施例において用いられ得る。
偏光子および検光子５５５のそれぞれの吸収軸は（通常黒色のディスプレイにおいて）互いに対して直角に配向される。或る実施例では、吸収軸はストライプ６００に対してほぼ４５°の角で配向される。
動作
ほぼ１．５よりも小さい弾性定数比（Ｋ33÷Ｋ11）と、０．２から０．３の間のセルギャップ対ピッチ比（ｄ／Ｐ0）と、３００ｎｍから５００ｎｍの間の液晶相遅延（Δｎｄ）とを用いると、十分に駆動された状態における高い透過をさらに維持しながら、フレデリクスしきい値より上の駆動電圧における電気光学曲線の傾斜が減少される。より低い傾斜は広い視野にわたってグレースケール透過の安定性を向上させる。
図７を参照すると、電界が電極５２５および５４０にかけて電圧を適用することによって液晶５３０にかけて適用されるとき、層５３０の中央の液晶分子が基板５１５および５４５の表面５２０および５３５に対して平行な配向に向かって傾く。電極５２５および５４０におけるギャップ５６５は、７００と示される領域における液晶分子を左側の方向に傾くように誘導する、電界の横成分を生じるが、７０５と示される領域の液晶分子は右側の方向に傾く。さらに、横電界成分は、平均電気光学曲線の傾斜を低下させるフレデリクスしきい値電圧を減少させる。
単一の液晶領域７００または７０５のグレースケール透過特性は観察角に強く依存する。この発明の顕著な利益は、液晶層５３０における領域７００の透過特性が観察者の観点から領域７０５のそれと平均されることである。２つの領域７００および７０５の平均グレーレベル透過特性は広い視野にわたって向上された安定性を示す。
負のＣプレート５１０は、非駆動状態にあるとき液晶材料５３０の正のＣプレート光学特性を補償する。Ａプレート５５０は、広い観察角で交差した偏光子の透過特性における固有の漏れを補償する。両方の補償器５１０および５５０の組み合わされた効果は広い視野にわたってディスプレイの黒色（非駆動）状態の透過を実質的に低下させることである。
利益
この発明に従ったＶＡＣディスプレイの主な性能上の利益は少なくとも４つある。第１に、負のＣプレートおよび正のＡプレートの補償での観察角が他のＬＣＤシステムにおいてこれまでに利用可能であったよりもより広いことが期待される。このために、このようなディスプレイを進歩したエビオニクスシステムおよび何らかの他の情報ディスプレイ位置において用いることが可能となる。第２に、液晶材料内の多数のチルトドメインの存在が、概して、グレーレベル透過が観察角にかなり反応せず、１つのピクセルから別のピクセルで同じであることを意味する。第３に、ターンオン遅延時間が透過するピクセル領域内で横電界を用いることによって減少される。最後に、ラビングのない配向プロセスが製造上の高い歩留りにつながり得る。
この開示の利益を被る当業者には、上述の例示からの数多くの変形が上に説明された発明概念から逸脱せずに可能であることが認識されるであろう。したがって、この出願プログラムにおいて主張される包括的な権利を規定すると意図されるのは、以下に説明される請求の範囲であって、上述の例示ではない。
付録Ａ：ＶＡＣ光学性能の予備評価
ロックウェル・サイエンス・センター（Rockwell Science Center）は垂直に配向されたコレステリック（ＶＡＣ）液晶ディスプレイの予備の試験的および理論的評価を行なって、大量情報内容ディスプレイ応用に対するその適性を判断した。我々の評価は、ケース・ウェスタリン・リザーブ・ユニバーシティ（Case Western Reserve University）（ＣＷＲＵ）およびサイエンス・センターで作成されたテストセルでのモデリングおよび試験的測定に基づいた。我々は、ＶＡＣアーキテクチャが商業上のエビオニクスシステムと他の情報ディスプレイ応用とにとって有望なディスプレイ技術であると結論づける。我々はまた現行のＶＡＣセル設計でのいくつかの欠陥を明らかにし、さらなる調査を必要とする技術分野を示す。この文書は、この評価の間にサイエンス・センターで行なわれた研究の結果を開示する。
モデリングの正確さ
我々のモデル結果は我々の試験的測定によって質的に確かめられた。オートロニック−メルチャーズ（Autronic-Melchers）からのＤＩＭＯＳモデリングソフトウェアを用いて我々は液晶変形プロファイルを計算した。剛性境界条件が入力基板上のアジマスおよび極の両方の束縛と出力基板上の極束縛とに対して用いられ、弾性境界条件が出力基板上のアジマス束縛に用いられた。モデリングに必要なすべての材料パラメータが液晶混合物Ｍｅｒｃｋ  ＺＬＩ−２７８７に対して利用可能であった。Ｋ33／Ｋ22弾性比を除くすべてのパラメータが液晶混合物Ｍｅｒｃｋ  ＭＬＣ−２０１１に対して既知であった。しかしながら、妥当な評価がしばしばＫ33／Ｋ22の比から出されることができ、これはＫ22が大抵Ｋ11の０．５−０．６倍であるからである。
ＶＡＣ液晶セルの光学特性は拡張された２×２ジョーンズマトリックスアルゴリズム［１］を用いてモデル化された。任意のチルトドメインでのテストセルの光学特性は１２個の液晶配向にわたって平均化することによってシミュレートされ、各配向は前のものに対して１５°回転された。回位の光学効果は我々のモデルに含まれなかった。
ＣＷＲＵからのＶＡＣテストセルの黒色状態透過は我々の測定の間劣化し、したがって我々は５ｍｍおよび１０ｍｍのセルギャップを有したＺＬＩ−２７８７を用いて２つのテストセルを作成した。モデリングと測定との間の良好な質的調和がコントラスト比コノスコープに対して得られた。不十分な質的調和は、恐らくはテストセルにおけるチルトドメインの任意ではない配向のために透過対極観察角に対して得られた。
視野
我々のモデリングおよび測定は、負のＣプレート補償の使用がＶＡＣ観察角を向上できるという予想を確認する。観察角は駆動状態における液晶のアジマス配向によって悪影響を受けない。ピークコントラスト比は偏光子の効率と、カラーフィルタと、セルスペーサおよび表面トポロジーから生じるセルにおける欠陥とによってのみ制限される。
グレースケール直線性
ＶＡＣテストセルに対するモデル化されかつ測定された結果において不十分なグレースケール直線性が得られた。この問題は単一チルトドメインに対する透過対極観察角をモデル化することによって研究された。偏光子に対する液晶のアジマス配向に依存して、激しいリバウンドが水平または垂直の観察方向において２０−３０°で発展する。しかしながら、直角の観察方向は良好なグレースケール直線性を有する。恐らくは任意に配向されたチルトドメインを有するテストセルの場合、小さいがそれにもかかわらず好ましくないリバウンドがあらゆる観察方向に起こる。
上に示されたように、テストセルのグレースケール性能は水平および垂直の方向（偏光子軸と平行）に対して同じではなく、ドメインが測定される区域において任意に配向されていなかったことを示す。我々はこれがピクセルにおける問題でもあると考える。これは電極境界から生じる横電界が特定的なアジマスチルト方向を誘導する傾向があるためである。しかしながら、平均液晶ディレクタが反対方向ではなく垂直面に配向された２つのチルトドメインを用いることによって良好なグレースケール性能がなお得られ得ることを我々は見出した。偏光子は０°および９０°ではなく４５°および１３５°に配向された。この型のチルト配向は、垂直方向に横電界を誘導するように適切に配向された、ピクセル電極における狭いスリットを用いることなどによって生み出され得る。ピクセル内の横電界を用いることはまたターンオン遅延の問題を克服できる。４つまでのチルトドメインもまた構成された電極で実行可能であり、これはさらにグレースケール直線性を向上できる。
グレースケール性能は少しばかり詳細に研究され、液晶パラメータおよびセル厚さの粗い最適化がグレースケール直線性を向上させる目標で行なわれた。結果はセルの相厚さＤｎｄへのリバウンドの強い依存を明らかにする。相厚さを低下させるとグレースケール直線性が向上されるが、白色状態のセル透過をも低下させる。さらに僅かな度合いでは、リバウンドは、増加する弾性定数比Ｋ33／Ｋ111と減少する誘電体異方性比De/e‖とで増加する。白色状態透過を回復させる唯一の方法はピッチを増すか、または逆にセルギャップ対ピッチ比ｄ／ｐを低下させることによってである。Ｄｎｄ＝３４０ｎｍの相厚さ、６５／３５のドメイン面積比、および−０．２２のｄ／ｐ比を用いることによって、我々は２−ドメインセルから良好なグレースケール直線性を得ることができた。しかしながら、エビオニクスグレースケール仕様でのフルコンプライアンスを達成するためには性能におけるさらなる改良が必要であり得る。
この構成での白色状態透過は通常白色９０°ＴＮセルでのそれよりも約１５％低かった。低い透過は恐らくは、アパチャ比を増し（ＶＡＣが通常黒色の偏光子構成を用いるのでピクセル境界での回位は黒色状態透過に悪影響を及ぼさない）、および／またはバックライトフォスファミックス（下記参照）を変化させることによって補償され得る。
色度
上述のように、最適なグレースケール直線性（低いＤｎｄ）のために構成されたＶＡＣディスプレイの色度は相対的に高い青色透過を有する。この特性は、緑の燐よりも効率的ではない青の燐をバックライトがより少なく必要とするので全システム効率を向上できる。さらに、電気光学曲線の形状が赤、緑および青に対してほぼ同じであるように見える。グレーレベル色度は高い観察角で最も安定しており、法線入射では最も安定していない。異なったセルギャップを有する赤、緑および青のピクセルの色度への影響は色度を向上できるが具体的には調査されていなかった。
ＶＡＣ開発問題
いくつかの技術問題がさらなる開発を必要とする我々の評価から明確にされた。これらの問題は提案される技術的アプローチとともに以下に説明される。
マルチドメイン電極設計。電極パターンは、広い温度範囲にわたってチルトドメインの安定した配向を生じるために最適化されなければならない。垂直に配向されたネマチック（ＶＡＮ）ディスプレイに対するこのアプローチの実行可能性は既に示されている［２−４］。
グレースケール応答時間。予備結果はグレーレベル（ＣＷＲＵテストセル）間のいくつかの遷移に対して２００ｍｓまでの応答時間を提案する。応答時間でのｄ／ｐ比とほかの液晶材料パラメータとの影響が判断されなければならない。この問題はＤＩＭＯＳを用いて理論的に調査できる。多重パルス電子駆動方式がビデオ応用に対して十分に短い応答時間を達成するために必要とされ得る。いくつかの実験測定はモデリング結果を実証するために行なわれなければならない。この作業のためのこのプランは、商業上の液晶材料から入手可能な混合物パラメータの範囲に幾分依存する。
さらに、横電界を用いると初期のＶＡＣテストセルにおいて見られるターンオン遅延時間が減少されるはずである。この予測はテストセル測定で確認されなければならない。
最適化されたセル設計／液晶混合物パラメータ。＋／−６０°水平および＋／−４５°の視野にわたっての良好なグレースケール直線性と色度の安定性と、あらゆる方向で＋／−６０にわたっての＞１００：１のコントラスト比とが目標である。セルアーキテクチャに対して提案されるどんな変更も、グレースケールおよび色度の安定性ならびに応答時間への影響を理論的に判断するために徹底的に評価されなければならない。
垂直配向層。いくつかの表面欠陥が見られたが良好な配向がシロキサン表面活性剤で示された。ポリマーおよび他の表面活性剤のような他の可能性のある配向材料は配向の安定性と電圧保持比とのために広い温度範囲にわたって評価されなければならない。純度の高い材料が入手可能でなければ、相対的に不純な配向材料で処理された表面の電圧保持比を高めるために表面洗浄手順を用いることが可能であり得る。
液晶混合物。２−ドメインモデリングのすべてがＭｅｒｃｋ  ＭＬＣ−２０１１に対するパラメータで行なわれた。この混合物の透明点は僅か７３℃であり、これはエビオニクス応用で必要とされる少なくとも２０℃下である。代替的な材料が明らかにされ、評価されなければならない。
参考文献
１．エィ・リェン（A. Lien）、Appl. Phys. Lett. 57, 2767（1990）。
２．エス・ヤマウチ（S. Yamauchi）、エム・アイザワ（M. Aizawa）、ジェイ・エフ・クラーク（J. F. Clerc）、ティー・ウチダ（T. Uchida）、およびジェイ・ドゥチーヌ（J. Duchene）、ＳＩＤ '89  ダイジェスト・オブ・テクニカル・ペーパーズ（SID '89 Digest of Technical Papers）、ｐ．３７８（１９８９）。
３．ティー・ヤマモト（T. Yamamoto）、エス・ヒロセ（S. Hirose）、ジェイ・エフ・クラーク（J. F. Clerc）、ワイ・コンドウ（Y. Kondo)、エス・ヤマウチ（S. Yamauchi）、およびエム・アイザワ（M. Aizawa）、ＳＩＤ '91ダイジェスト・オブ・テクニカル・ペーパーズ（SID '91 Digest of Technical Papers）、ｐ．６７２（１９９１）。
４．エィ・リェン（A. Lien）、ＳＩＤ '92  ダイジェスト（SID '92 Digest）、ｐ．３３（１９９２）。
【図１Ａ】
0003675483.tif 000003
【図１Ｂ】
0003675483.tif 000004
【図２Ａ】
0003675483.tif 000005
【図２Ｂ】
0003675483.tif 000006
【図３Ａ】
0003675483.tif 000007
【図３Ｂ】
0003675483.tif 000008
【図４】
0003675483.tif 000009
【図５】
0003675483.tif 000010
【図６】
0003675483.tif 000011
【図７】
0003675483.tif 000012